(57)【要約】【課題】  耐衝撃性を改善し、フローマークの発生を防止してカレンダー成形性を高めたカレンダーシートおよびその製造方法を提供すること。【解決手段】  下記（ａ）および（ｂ）成分を含有してなる樹脂組成物から成形されたことを特徴とするカレンダーシート。（ａ）（ｉ）テレフタル酸からなるジカルボン酸成分と、（ｉｉ）エチレングリコール６０．５〜７２．５モル％、ジエチレングリコール０モル％以上１．５モル％未満および１，４−シクロヘキサンジメタノール２６〜３８モル％からなるジオール成分（但し、前記１，４−シクロヘキサンジメタノールはトランス６５〜７５モル％およびシス２５〜３５モル％から構成される）とから構成されたポリエステル系樹脂。（ｂ）カレンダーロールへの前記ポリエステル系樹脂の粘着を防止するのに十分な量の添加剤。【選択図】  なし【特許請求の範囲】
【請求項１】
下記（ａ）および（ｂ）成分を含有してなる樹脂組成物から成形されたことを特徴とするカレンダーシート。
（ａ）  （ｉ）テレフタル酸からなるジカルボン酸成分と、
（ｉｉ）エチレングリコール６０．５〜７２．５モル％、ジエチレングリコール０モル％以上１．５モル％未満および１，４−シクロヘキサンジメタノール２６〜３８モル％からなるジオール成分（但し、前記エチレングリコール、ジエチレングリコールおよび１，４−シクロヘキサンジメタノールの合計は１００モル％であり、かつ前記１，４−シクロヘキサンジメタノールはトランス６５〜７５モル％およびシス２５〜３５モル％から構成される）と
から構成されたポリエステル系樹脂。
（ｂ）  カレンダーロールへの前記ポリエステル系樹脂の粘着を防止するのに十分な量の添加剤。
【請求項２】
前記（ａ）ポリエステル系樹脂のＧＰＣ測定（ＲＩ検出器）による数平均分子量が１６０００〜２４０００であることを特徴とする請求項１に記載のカレンダーシート。
【請求項３】
前記（ｂ）添加剤が、ワックス、スリップ剤またはこれらの混合物であることを特徴とする請求項１または２に記載のカレンダーシート。
【請求項４】
前記（ｂ）添加剤が、炭素数２８〜３２の直鎖脂肪酸及び／またはその誘導体系ワックスであることを特徴とする請求項３に記載のカレンダーシート。
【請求項５】
前記（ｂ）添加剤が、グリセロールモノステアレートであることを特徴とする請求項３に記載のカレンダーシート。
【請求項６】
下記（ａ）および（ｂ）成分を含有してなる樹脂組成物をカレンダリングする工程を有することを特徴とするカレンダーシートの製造方法。
（ａ）  （ｉ）テレフタル酸からなるジカルボン酸成分と、
（ｉｉ）エチレングリコール６０．５〜７２．５モル％、ジエチレングリコール０モル％以上１．５モル％未満および１，４−シクロヘキサンジメタノール２６〜３８モル％からなるジオール成分（但し、前記エチレングリコール、ジエチレングリコールおよび１，４−シクロヘキサンジメタノールの合計は１００モル％であり、かつ前記１，４−シクロヘキサンジメタノールはトランス６５〜７５モル％およびシス２５〜３５モル％から構成される）と
から構成されたポリエステル系樹脂。
（ｂ）  カレンダーロールへの前記ポリエステル系樹脂の粘着を防止するのに十分な量の添加剤。
【請求項７】
カレンダーロールの温度を１３０℃〜２５０℃に調節して前記カレンダリングを行うことを特徴とする請求項６に記載のカレンダーシートの製造方法。
【発明の詳細な説明】
【技術分野】
【０００１】
本発明は、カレンダーシートおよびその製造方法に関するものであり、詳しくは、耐衝撃性が改善され、カレンダー成形性に優れたカレンダーシートおよびその製造方法に関するものである。
【背景技術】
【０００２】
従来より、家具、ドア、ドア枠、腰板、巾木、窓枠などの表面材などに使用される化粧シートには、塩化ビニル系樹脂フィルムが多量に使用されていた。塩化ビニル系樹脂化粧シートは、ダブリング装置の加熱ドラム上で、透明な塩化ビニル系樹脂フィルムと印刷を施した着色塩化ビニル系樹脂フィルムを重ねて熱圧着し、さらにエンボスロールでフィルム表面にエンボスの型押しを行うことにより製造されていた。しかし、塩化ビニル系樹脂は、焼却条件が悪いと問題が生ずる等、最近の環境問題への社会の要求から塩化ビニル系樹脂に代わる化粧シートが求められていた。
そこで、塩化ビニル系樹脂フィルムに代えて、非晶質ポリエステル樹脂フィルムを用いることが検討されている。
【０００３】
特許文献１（特許第３２８０３７４号公報）には、テレフタル酸、ナフタレンジカルボン酸、１，４−シクロヘキサンジカルボン酸、イソフタル酸及びこれらの混合物から選択された二酸残基成分、並びに、炭素数２〜１０のジオールから選択されたジオール残基成分を含む、溶融状態からの結晶化半時間が少なくとも５分のポリエステルおよび添加剤を含有するカレンダリング用ポリエステル樹脂組成物が開示されている。しかしながら、特許文献１に記載された樹脂組成物により得られたカレンダーシートは、耐衝撃性に劣り、フローマークが発生するという問題点がある。
【０００４】
【特許文献１】特許第３２８０３７４号公報
【発明の開示】
【発明が解決しようとする課題】
【０００５】
したがって本発明の目的は、耐衝撃性を改善し、フローマークの発生を防止してカレンダー成形性を高めたカレンダーシートおよびその製造方法を提供することである。
【課題を解決するための手段】
【０００６】
本発明は、以下のとおりである。
（１）
下記（ａ）および（ｂ）成分を含有してなる樹脂組成物から成形されたことを特徴とするカレンダーシート。
（ａ）  （ｉ）テレフタル酸からなるジカルボン酸成分と、
（ｉｉ）エチレングリコール６０．５〜７２．５モル％、ジエチレングリコール０モル％以上１．５モル％未満および１，４−シクロヘキサンジメタノール２６〜３８モル％からなるジオール成分（但し、前記エチレングリコール、ジエチレングリコールおよび１，４−シクロヘキサンジメタノールの合計は１００モル％であり、かつ前記１，４−シクロヘキサンジメタノールはトランス６５〜７５モル％およびシス２５〜３５モル％から構成される）と
から構成されたポリエステル系樹脂。
（ｂ）  カレンダーロールへの前記ポリエステル系樹脂の粘着を防止するのに十分な量の添加剤。
【０００７】
（２）前記（ａ）ポリエステル系樹脂のＧＰＣ測定（ＲＩ検出器）による数平均分子量が１６０００〜２４０００であることを特徴とする前記（１）に記載のカレンダーシート。
【０００８】
（３）前記（ｂ）添加剤が、ワックス、スリップ剤またはこれらの混合物であることを特徴とする前記（１）または（２）に記載のカレンダーシート。
【０００９】
（４）前記（ｂ）添加剤が、炭素数２８〜３２の直鎖脂肪酸及び／またはその誘導体系ワックスであることを特徴とする前記（３）に記載のカレンダーシート。
【００１０】
（５）前記（ｂ）添加剤が、グリセロールモノステアレートであることを特徴とする前記（３）に記載のカレンダーシート。
【００１１】
（６）
下記（ａ）および（ｂ）成分を含有してなる樹脂組成物をカレンダリングする工程を有することを特徴とするカレンダーシートの製造方法。
（ａ）  （ｉ）テレフタル酸からなるジカルボン酸成分と、
（ｉｉ）エチレングリコール６０．５〜７２．５モル％、ジエチレングリコール０モル％以上１．５モル％未満および１，４−シクロヘキサンジメタノール２６〜３８モル％からなるジオール成分（但し、前記エチレングリコール、ジエチレングリコールおよび１，４−シクロヘキサンジメタノールの合計は１００モル％であり、かつ前記１，４−シクロヘキサンジメタノールはトランス６５〜７５モル％およびシス２５〜３５モル％から構成される）と
から構成されたポリエステル系樹脂。
（ｂ）  カレンダーロールへの前記ポリエステル系樹脂の粘着を防止するのに十分な量の添加剤。
【００１２】
（７）カレンダーロールの温度を１３０℃〜２５０℃に調節して前記カレンダリングを行うことを特徴とする前記（６）に記載のカレンダーシートの製造方法。
【発明の効果】
【００１３】
エチレンテレフタレート部分を含むポリエステル樹脂は、その製造過程で上記エチレングリコールの縮合反応によりジエチレングリコール部分が形成される。このジエチレングリコール部分はフィルム成形時に加水分解してエチレングリコールとして単離し、結果としてポリエステル樹脂が低分子量化する。分子量の低下により、従来技術ではカレンダーシートの耐衝撃性が悪化するという問題点があった。
本発明によれば、エチレンテレフタレート部分を含むポリエステル樹脂において、ジエチレングリコール部分の形成量を低減させるとともに、エチレングリコールおよび１，４−シクロヘキサンジメタノール量を特定し、なおかつ１，４−シクロヘキサンジメタノールのトランス−シス比を特定したため、耐衝撃性が改善されるとともに、理由は明らかではないが、フローマークも改善することができた。
【発明を実施するための最良の形態】
【００１４】
以下、本発明をさらに詳しく説明する。
（ａ）ポリエステル系樹脂
本発明で使用する（ａ）ポリエステル系樹脂は、（ｉ）テレフタル酸からなるジカルボン酸成分と、（ｉｉ）エチレングリコール６０．５〜７２．５モル％、ジエチレングリコール０モル％以上１．５モル％未満および１，４−シクロヘキサンジメタノール２６〜３８モル％からなるジオール成分（但し、前記エチレングリコール、ジエチレングリコールおよび１，４−シクロヘキサンジメタノールの合計は１００モル％であり、かつ前記１，４−シクロヘキサンジメタノールはトランス６５〜７５モル％およびシス２５〜３５モル％から構成される）とから構成される樹脂である。
【００１５】
ジエチレングリコール部分の形成量を低減させるには、公知の方法を適宜採用すればよい。例えば、炭酸塩化合物を添加した後に重縮合反応を行う方法（特表２００２−５１３４２９号公報）や、反応系外でテレフタル酸を融点以上に加熱した後、ジオール成分を１００〜１２０℃程度に加熱し、反応系内にテレフタル酸、ジオール成分をこの順で導入し反応させる方法（特開２００１−２０００４２号公報）などが挙げられる。
【００１６】
ジエチレングリコールの含有量は、耐衝撃性・フローマークの観点から０モル％以上１．５モル％未満、好ましくは０〜１．３モル％、より好ましくは０〜１．０モル％、よりさらに好ましくは０〜０．５モル％、最も好ましくは０モル％である。
【００１７】
なお、ジエチレングリコールが１．５モル％以上であると、耐衝撃性が悪化する；成形時にフローマークが発生するという問題が生じる。
また、エチレングリコールが前記の範囲外、および／または、１，４−シクロヘキサンジメタノールが前記の範囲外であると、ポリエステル樹脂の結晶化がおこり成形後の収縮率が極めて大きくなり、柔軟性も損なわれ、好ましくない。
エチレングリコールと１，４−シクロヘキサンジメタノールの量関係において、前記範囲では、結晶化度が最も低く（結晶化時間が極めて長く）なる。これにより、シートの収縮が抑制され、柔軟性が高まりＰＶＣの代替用途フイルムとして有用となる。
【００１８】
また本発明では、前記１，４−シクロヘキサンジメタノールはトランス６５〜７５モル％およびシス２５〜３５モル％から構成されることが必要である。トランスが６５モル％未満あるいは７５％超であると、耐衝撃性が悪化する；フローマークが発生するという問題が生じる。
１，４−シクロヘキサンジメタノールの製造方法は公知であり、例えば１，４−シクロヘキサンジカルボン酸ジメチルエステルを銅クロム触媒の存在下で水素化した後蒸留して得ることができる。トランスおよびシス量の調整方法も公知であり、例えば特許第２５３７４０１号公報に開示されている。なお、該公報にはトランス量が９０％を超える１，４−シクロヘキサンジメタノールの製造例が記載されているが、このような１，４−シクロヘキサンジメタノールは本発明の目的上、使用することができない。
【００１９】
（ａ）ポリエステル系樹脂は、溶融状態からの結晶化半時間が少なくとも５分、好ましくは少なくとも１２分のポリエステルである。結晶化半時間は、パーキン・エルマー（Perkin-Elmer）モデルＤＳＣ−２示差走査熱量計を使用して測定する。１５．０mgのサンプルをアルミニウムパンの中に密封し、約３２０℃／分の速度で２９０℃で２分間加熱する。次いで、サンプルを、所定の等温結晶化温度まで約３２０℃／分（装置として不可能な場合は２０℃／分）の速度で、ヘリウムの存在下に、直ちに冷却する。結晶化半時間は、等温結晶化温度に達してからＤＳＣ曲線上の結晶化ピークの点までの時間間隔として決定する。
【００２０】
本発明で使用する（ａ）ポリエステル系樹脂は（以下の測定条件で行った）ＧＰＣ測定（ＲＩ検出器）による数平均分子量が１６０００〜２４０００であることが好ましい。数平均分子量が上記範囲内にあることにより、得られるシートの耐衝撃性を一層改善することができる。
測定装置名：島津製作所製ＨＰＬＣ  ＶＰ
使用カラム：ＳｈｏｄｅｘＫ８０６Ｌ（８ｍｍφ×３００ｍｍ）×２本
溶媒：クロロホルム液クロ用特級
サンプル濃度：０．２％（ｗ／ｖ）
流量：１ｍｌ／分
検出器：ＲＩ
注入量：１００μｌ
測定温度：３５℃
【００２１】
なお、前記のように本発明におけるジカルボン酸成分はテレフタル酸のみを使用する。例えば、１，２−シクロヘキサンジカルボン酸、１，３−シクロヘキサンジカルボン酸１，４−シクロヘキサンジカルボン酸、１，４−シクロヘキサンジカルボキシレートなどのその他のジカルボン酸類を１モル％以上含むような場合は、本発明の目的を達成することができない。
【００２２】
（ｂ）添加剤
また本発明では、カレンダーロールへの前記ポリエステル系樹脂の粘着を防止するのに十分な量の添加剤が使用される。
本発明で使用するのに適切な添加剤は、カレンダリング技術分野で公知であり、これにはワックス、スリップ剤またはこれらの混合物が含まれる。このような添加剤の例には、ステアラミドのような脂肪酸アミド；ステアリン酸カルシウム及びステアリン酸亜鉛のような有機酸の金属塩；ステアリン酸、オレイン酸及びパルミチン酸のような脂肪酸及びエステル；パラフィンワックス、ポリエチレンワックス及びポリプロピレンワックスのような炭化水素ワックス；化学的に変性したポリオレフィンワックス；カルナウバのようなエステルサックス；グリセロールモノ−及びジステアレート；タルク並びにアクリルコポリマー（例えば、ローム・アンド・ハース社(Rohm & Haas) から入手できるパラロイド（PARALOID）Ｋ１７５）を含む。中でも好ましくは、グリセロールモノステアレートである。
【００２３】
上記とは別に、本発明の（ｂ）添加剤としては、下記の炭素数２８〜３２の直鎖脂肪酸及び／またはその誘導体系ワックスも好ましい。
このような（ｂ）成分としては、例えば炭素数２８〜３２の直鎖脂肪酸またはその誘導体の単体や、混合物であることができる。該炭素数が２８〜３２の範囲であると、添加剤の分散不良に起因するブツの発生が見られず、ロール剥離性も良好となる。また、前記誘導体は、炭素数２８〜３２の直鎖脂肪酸を鹸化したもの、エステル化したもの等が挙げられる。なお、エステル化物は、炭素数２８〜３２の直鎖脂肪酸をグリコール類でエステル化したものが好ましい。このようなグリコール類を用いたエステル化物は、下記式（１）で表される構造を有する。
【００２４】
【化１】
2007217555.tif 000002
【００２５】
式中、Ｒは脂肪酸の直鎖部分を表し、Ｑは炭素数２または３のアルキレン基を表す。なお、式（１）のエステル化物は、Ｑ基を介して２分子の脂肪酸が結合しているが、この形態も本発明における（ｂ）成分に含まれるものとする。
【００２６】
本発明でとくに好ましい（ｂ）成分は、モンタン酸をエチレングリコールまたはブチレングリコールでエステル化したものであり、最適には、モンタン酸をブチレングリコールで部分エステル化し、残りを水酸化カルシウムで鹸化した混合物である。このような最適の（ｂ）成分は、市販されているものを利用することもでき、例えばクラリアントジャパン製のモンタン酸部分ケン化エステル「リコワックス−ＯＰ」（融点７５℃）が挙げられる。
【００２７】
（ｂ）成分の配合割合は、前記（ａ）ポリエステル系樹脂１００質量部に対し、０．２〜１０質量部、好ましくは０．５〜５質量部である。（ｂ）成分の配合割合が０．２質量部以上であることにより、（ｂ）成分の凝集や、分散不良に起因するブツの発生を抑制することができる。またカレンダー成形時、ストレーナに設置されたメッシュの目詰まりやロール剥離性、フローマークも改善される。１０質量部以下であることにより、シート表面への吹き出しによるベタツキが発生しにくい。
【００２８】
本発明で使用する樹脂組成物を製造する方法としては前記各成分を個別に準備し、通常の混練装置、例えばヘンシェルミキサー、タンブラーなどを用いて混練し、単軸押出機、二軸押出機バンバリーミキサーなど通常の賦形に用いられる装置により賦形して組成物となす方法を採用することができる。また、本発明の樹脂組成物には、必要に応じて、通常の添加剤として使用される抗酸化剤、熱安定剤、耐光性向上剤、紫外線吸収剤、滑剤、可塑剤、離型剤、帯電防止剤、摺動性向上剤、着色剤などを添加することもできる。さらに、本発明の樹脂組成物には、耐薬品性を向上する目的で、晶質ポリエステル樹脂を混合してもよい。
【００２９】
本発明の製造方法は、前記樹脂組成物をカレンダリングする工程を有する。カレンダー成形機の種類はとくに制限されない。例えば使用するカレンダー装置に特に制限はなく、例えば、直立型３本ロール、直立型４本ロール、Ｌ型４本ロール、逆Ｌ型４本ロール、Ｚ型ロールなどを挙げることができる。また、カレンダー処理条件もとくに制限されない。例えばカレンダーロールの温度は、１３０〜２５０℃の範囲が好ましい。さらに好ましくは１５０〜２００℃である。
【００３０】
本発明のカレンダーシートの厚さは、例えば３０〜１０００μｍ、好ましくは５０〜５００μｍである。
【００３１】
また、本発明のカレンダーシートは、他の熱可塑性樹脂シートとラミネートすることができる。他の熱可塑性樹脂としては、非晶質のポリエステル樹脂が好ましいものとして挙げられるが、非晶質のポリエステル樹脂に結晶性ポリエステル樹脂を添加することも可能である。これとは別に、カレンダーシートと、前述の本発明における（ａ）成分からなるシートとをラミネートしてもよい。
【実施例】
【００３２】
以下、実施例および比較例により本発明をさらに説明するが、本発明は下記例に制限されるものではない。
【００３３】
下記例では、次の各種材料のいずれかを使用した。
（１）ポリエステル系樹脂（ａ−１）
グリコール成分：エチレングリコール（ＥＧ）６９．０モル％、１，４−シクロヘキサンジメタノール（ＣＨＤＭ）３１．０モル％およびジエチレングリコール（ＤＥＧ）０モル％（１，４−シクロヘキサンジメタノールはトランス７０モル％およびシス３０モル％から構成される）
ジカルボン酸成分：テレフタル酸（ＴＰＡ）
から構成されるポリエステル。
該ポリエステルのＧＰＣ測定（ＲＩ検出器）による数平均分子量は２１０００である。
なお、上記の各成分の構成割合は、13C−NMR（核磁気共鳴装置（ＮＭＲ）日本電子製ＧＸ−４００）を用い、試料約４０ｍｇを５ｍｍ径の試料管中で重水素化クロロホルムで溶解し測定試料として測定し確認したものである（以下も同様）。
【００３４】
（２）ポリエステル系樹脂（ａ−２）
グリコール成分：エチレングリコール６７．７モル％、１，４−シクロヘキサンジメタノール３１．０モル％およびジエチレングリコール１．３モル％（１，４−シクロヘキサンジメタノールはトランス７０モル％およびシス３０モル％から構成される）
ジカルボン酸成分：テレフタル酸
から構成されるポリエステル。
該ポリエステルのＧＰＣ測定（ＲＩ検出器）による数平均分子量は２０５００である。
【００３５】
（３）ポリエステル系樹脂（ａ−３）
グリコール成分：エチレングリコール６８．５モル％、１，４−シクロヘキサンジメタノール３１．０モル％およびジエチレングリコール０．５モル％（１，４−シクロヘキサンジメタノールはトランス７０モル％およびシス３０モル％から構成される）
ジカルボン酸成分：テレフタル酸
から構成されるポリエステル。
該ポリエステルのＧＰＣ測定（ＲＩ検出器）による数平均分子量は２０８００である。
【００３６】
（４）ポリエステル系樹脂（ａ−４）
グリコール成分：エチレングリコール６８．０モル％、１，４−シクロヘキサンジメタノール３１．０モル％およびジエチレングリコール１．０モル％（１，４−シクロヘキサンジメタノールはトランス７０モル％およびシス３０モル％から構成される）
ジカルボン酸成分：テレフタル酸
から構成されるポリエステル。
該ポリエステルのＧＰＣ測定（ＲＩ検出器）による数平均分子量は２１０００である。
【００３７】
（５）比較用ポリエステル系樹脂（ａ’−１）
グリコール成分：エチレングリコール６７．２モル％、１，４−シクロヘキサンジメタノール３１．０モル％およびジエチレングリコール１．８モル％（１，４−シクロヘキサンジメタノールはトランス７０モル％およびシス３０モル％から構成される）
ジカルボン酸成分：テレフタル酸
から構成されるポリエステル。
該ポリエステルのＧＰＣ測定（ＲＩ検出器）による数平均分子量は２１１００である。
【００３８】
（６）比較用ポリエステル系樹脂（ａ’−２）
グリコール成分：エチレングリコール６７．０モル％、１，４−シクロヘキサンジメタノール３１．０モル％およびジエチレングリコール２．０モル％（１，４−シクロヘキサンジメタノールはトランス７０モル％およびシス３０モル％から構成される）
ジカルボン酸成分：テレフタル酸
から構成されるポリエステル。
該ポリエステルのＧＰＣ測定（ＲＩ検出器）による数平均分子量は２０５００である。
【００３９】
（７）比較用ポリエステル系樹脂（ａ’−３）
グリコール成分：エチレングリコール６９．０モル％、１，４−シクロヘキサンジメタノール３１．０モル％およびジエチレングリコール０モル％（１，４−シクロヘキサンジメタノールはトランス６０モル％およびシス４０モル％から構成される）
ジカルボン酸成分：テレフタル酸
から構成されるポリエステル。
該ポリエステルのＧＰＣ測定（ＲＩ検出器）による数平均分子量は２１０００である。
【００４０】
（８）比較用ポリエステル系樹脂（ａ’−４）
グリコール成分：エチレングリコール６９．０モル％、１，４−シクロヘキサンジメタノール３１．０モル％およびジエチレングリコール０モル％（１，４−シクロヘキサンジメタノールはトランス８０モル％およびシス２０モル％から構成される）
ジカルボン酸成分：テレフタル酸
から構成されるポリエステル。
該ポリエステルのＧＰＣ測定（ＲＩ検出器）による数平均分子量は２１２００である。
【００４１】
（９）比較用ポリエステル系樹脂（ａ’−５）
グリコール成分：エチレングリコール６６．０モル％、１，４−シクロヘキサンジメタノール３１．０モル％およびジエチレングリコール３．０モル％（１，４−シクロヘキサンジメタノールはトランス７０モル％およびシス３０モル％から構成される）
ジカルボン酸成分：テレフタル酸
から構成されるポリエステル。
該ポリエステルのＧＰＣ測定（ＲＩ検出器）による数平均分子量は２１２００である。
【００４２】
（１０）比較用ポリエステル系樹脂（ａ’−６）
グリコール成分：エチレングリコール６９．０モル％、１，４−シクロヘキサンジメタノール３１．０モル％およびジエチレングリコール０モル％（１，４−シクロヘキサンジメタノールはトランス７０モル％およびシス３０モル％から構成される）
ジカルボン酸成分：テレフタル酸９９．０モル％および１，４−シクロヘキサンジカルボン酸１．０モル％
から構成されるポリエステル。
該ポリエステルのＧＰＣ測定（ＲＩ検出器）による数平均分子量は２１０００である。
【００４３】
（１１）比較用ポリエステル系樹脂（ａ’−７）
グリコール成分：エチレングリコール６９．０モル％、１，４−シクロヘキサンジメタノール３１．０モル％およびジエチレングリコール０モル％（１，４−シクロヘキサンジメタノールはトランス７０モル％およびシス３０モル％から構成される）
ジカルボン酸成分：テレフタル酸９９．０モル％および１，３−シクロヘキサンジカルボン酸１．０モル％
から構成されるポリエステル。
該ポリエステルのＧＰＣ測定（ＲＩ検出器）による数平均分子量は２０５００である。
【００４４】
（１２）比較用ポリエステル系樹脂（ａ’−８）
グリコール成分：エチレングリコール６９．０モル％、１，４−シクロヘキサンジメタノール３１．０モル％およびジエチレングリコール０モル％（１，４−シクロヘキサンジメタノールはトランス７０モル％およびシス３０モル％から構成される）
ジカルボン酸成分：テレフタル酸９９．０モル％および１，２−シクロヘキサンジカルボン酸１．０モル％
から構成されるポリエステル。
該ポリエステルのＧＰＣ測定（ＲＩ検出器）による数平均分子量は２０８００である。
【００４５】
（１３）比較用ポリエステル系樹脂（ａ’−９）
グリコール成分：エチレングリコール６９．０モル％、１，４−シクロヘキサンジメタノール３１．０モル％およびジエチレングリコール０モル％（１，４−シクロヘキサンジメタノールはトランス７０モル％およびシス３０モル％から構成される）
ジカルボン酸成分：テレフタル酸９９．０モル％および１，４−シクロヘキサンジカルボキシレート１．０モル％
から構成されるポリエステル。
該ポリエステルのＧＰＣ測定（ＲＩ検出器）による数平均分子量は２０８００である。
【００４６】
（１４）比較用ポリエステル系樹脂（ａ’−１０）
グリコール成分：エチレングリコール６９．０モル％、１，４−シクロヘキサンジメタノール３１．０モル％およびジエチレングリコール０モル％（１，４−シクロヘキサンジメタノールはトランス７０モル％およびシス３０モル％から構成される）
ジカルボン酸成分：テレフタル酸ジメチル９９．０モル％および１，４−シクロヘキサンジカルボン酸１．０モル％
から構成されるポリエステル。
該ポリエステルのＧＰＣ測定（ＲＩ検出器）による数平均分子量は２１０００である。
【００４７】
（１５）添加剤
製造会社：クラリアントジャパン
商品名：リコワックスＯＰ（モンタン酸部分ケン化エステル。鹸化部分はカルシウム塩、融点７５℃）
【００４８】
（実施例１〜４および比較例１〜１０）
表１に示す配合処方を有する各種組成物を、バンバリーミキサーを用いて溶融混練し、カレンダー成形し、厚さ３００μｍ、幅１３００ｍｍのシートを得た。カレンダー成形機としては、逆Ｌ型を用いた。また、カレンダー条件は、カレンダーロール温度１８５℃とした。
【００４９】
カレンダーシートの耐衝撃性をデュポン衝撃試験によって調べた。該試験は次のようにして行った。シートを２３℃の温度に放置した後、突端直径１／２インチの撃芯とその直径と合致した凹みを持つ受け台との間に置き、所定の高さから重鎮を落下させ、シート面のクラック発生の有無を観察する。重鎮を落下させる高さおよび重鎮の重さを変えていきクラックが発生しない最大値を求め、下記の計算式より衝撃値を得る。
衝撃値（ｋｇ・ｃｍ）＝ 荷重（重鎮の重量（ｋｇ）×高さ（重量を落下した高さ（ｃｍ））
【００５０】
また、成形性（フローマーク）試験を行った。具体的には、東洋精機（株）Ｅ−３０Ａハンディーサーフ表面粗さ測定器を用いて、ＪＩＳ  Ｂ０６０１に規定される断面曲線から算出される最大高さRmax（基準長さ：２５ｍｍ）を測定することにより、
◎：１０μｍ未満、○：１０〜２０μｍ、△：２０μｍ超３０μｍまで、×：３０μｍ超、として評価した。
結果を表１に示す。
【００５１】
【表１】
2007217555.tif 000003
【００５２】
【表２】
2007217555.tif 000004
【００５３】
表１の結果から、ジカルボン酸成分とジオール成分の種類および含有量の条件を満たした各実施例では、比較例に比べて、耐衝撃性、成形性（フローマーク）に大きな改善が見られることが分かる。
【産業上の利用可能性】
【００５４】
本発明によれば、耐衝撃性を改善し、フローマークの発生を防止してカレンダー成形性を高めたカレンダーシートおよびその製造方法が提供される。